【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
１）マスターバッチ、及び２）ベース樹脂から構成される、格納システム用の(for a containment system)ジオメンブレンライナーを製造するための組成物であって、
ｉ）約８〜１０重量％のマスターバッチ組成物であって、
ａ）約７０から約８０重量％の直鎖状低密度ポリエチレン（ＬＬＤＰＥ）、中密度ポリエチレン（ＭＤＰＥ）、高密度ポリエチレン（ＨＤＰＥ）又は高温耐性ポリエチレン（ＰＥＲＴ）の樹脂キャリアであって、０.９１０から０．９５５ｇ／ｃｍ３の密度を有する前記樹脂キャリア、
ｂ）約１から約３重量％の第１酸化防止剤であって、１，３，５−トリメチル−２，４，６−トリス−（３，５−ジ−t−ブチル−４−ヒドロキシベンジル）ベンゼンを含む前記第１酸化防止剤、
ｃ）約０.１から約０．５重量％の第２酸化防止剤であって、ペンタエリスリトールテトラキス（３−（３，５−ジ−ｔｅｒｔ−ブチル−４−ヒドロキシフェニル）プロピオナート）を含む前記第２酸化防止剤、
ｄ）任意に、約０.１から約０．５重量％のトリス（２，４−ジ−ｔｅｒｔ−ブチルフェニル）ホスファイト、
ｅ）約１から約３重量％のＵＶ安定剤であって、高分子量ヒンダードアミン光安定剤を含む前記ＵＶ安定剤、
ｆ）約０．１から約０．５重量％の酸中和剤、及び
ｇ）約２０から約３０重量％のカーボンブラックであって、ファーネスカーボンブラックである前記カーボンブラックをを含む、マスターバッチ組成物（ここで、前記重量％は合計で１００％になり、マスターバッチ組成物の全重量に基づくものである）と、
ｉｉ）高温耐性ポリエチレン（ＰＥＲＴ）ベース樹脂を含む約９０から約９２重量％のベース樹脂組成物（ここで、前記重量％は前記ジオメンブレン組成物の全重量に基づくものである）とを含む、組成物。
【請求項２】
前記樹脂キャリアが、ＬＬＤＰＥ、ＭＤＰＥ、ＨＤＰＥ又は高温耐性ポリエチレン（ＰＥＲＴ）である、請求項１に記載のマスターバッチの組成物。
【請求項３】
前記高分子量ヒンダードアミン光安定剤が、１，３，５−トリアジン−２，４，６−トリアミン，Ｎ，Ｎ’’’−[１，２−エタン−ジイル−ビス［［［４，６−ビス［ブチル（１，２，２，６，６−ペンタメチル−４−ピペリジニル）アミノ］−１，３，５−トリアジン−２−イル］イミノ］−３，１−プロパンジイル］]である、請求項１に記載の組成物。
【請求項４】
前記酸中和剤がヒドロタルサイトである、請求項１に記載の組成物。
【請求項５】
前記ジオメンブレンライナーが、ＡＳＴＭ Ｄ５８８５に準拠する高圧ＯＩＴ値が９０％保持されるようなＡＳＴＭ Ｄ５７２１に準拠する８５℃における１年間のインキュベーションに対するオーブンエージング性能を有する、請求項１に記載のジオメンブレンライナー。
【請求項６】
前記ジオメンブレンライナーが、ＡＳＴＭ Ｄ５８８５に準拠する高圧ＯＩＴ値が７０％保持されるような１年間のＵＶ暴露に対するＵＶエージング性能を有する、請求項１に記載のジオメンブレンライナー。
【請求項７】
前記ジオメンブレンライナーが、８０℃における試験の５００時間内に破壊が起こらないような修正ＡＳＴＭ Ｄ５３９７に準拠する耐クリープ性を有する、請求項１に記載のジオメンブレン。
【請求項８】
前記ジオメンブレンライナーが、ＩＳＯ５２７−１，２に準拠するヤング率が少なくとも３８ＭＰａであるような１００℃における適切な固体状態特性を有する、請求項１に記載のジオメンブレンライナー。
【請求項９】
ａ）約７０から約８０重量％の直鎖状低密度ポリエチレン（ＬＬＤＰＥ）、中密度ポリエチレン（ＭＤＰＥ）、高密度ポリエチレン（ＨＤＰＥ）又は高温耐性ポリエチレン（ＰＥＲＴ）の樹脂キャリアであって、０.９１０から０．９５５ｇ／ｃｍ３の密度を有する前記樹脂キャリア；
ｂ）約１から約３重量％の第１酸化防止剤であって、１，３，５−トリメチル−２，４，６−トリス−（３，５−ジ−t−ブチル−４−ヒドロキシベンジル）ベンゼンを含む前記第１酸化防止剤；
ｃ）約０.１から約０．５重量％の第２酸化防止剤であって、ペンタエリスリトールテトラキス（３−（３，５−ジ−ｔｅｒｔ−ブチル−４−ヒドロキシフェニル）プロピオナート）を含む前記第２酸化防止剤；
ｄ）任意に、約０.１から約０．５重量％のトリス（２，４−ジ−ｔｅｒｔ−ブチルフェニル）ホスファイト;
ｅ）約１から約３重量％のＵＶ安定剤であって、高分子量ヒンダードアミン光安定剤を含む前記ＵＶ安定剤；
ｆ）約０．１から約０．５重量％の酸中和剤；及び
ｇ）約２０から約３０重量％のカーボンブラックであって、ファーネスカーボンブラックである前記カーボンブラック
を含む、マスターバッチ組成物（ここで、前記重量％は合計１００％になり、マスターバッチ組成物の全重量に基づくものである）。
【請求項１０】
ベース樹脂（ＰＥＲＴ）に請求項９に記載のマスターバッチ組成物を添加する(let dowa)ことにより製造されるジオメンブレンライナー。
【請求項１１】
前記ジオメンブレンライナーが、約１１００から約１４００ｐｐｍの前記第１酸化防止剤；約４００から約５００ｐｐｍの前記第２酸化防止剤；約０から約１００ｐｐｍのトリス（２，４−ジ−ｔｅｒｔ−ブチルフェニル）ホスファイト；約１２００から約１５００ｐｐｍの前記ＵＶ安定剤；約３００から約４００ｐｐｍの前記酸中和剤；及び約２０，０００から約２５，０００ｐｐｍの前記カーボンブラックを含む、請求項１０に記載のジオメンブレン。
【手続補正２】
【補正対象書類名】明細書
【補正対象項目名】００１１
【補正方法】変更
【補正の内容】
【００１１】
本発明の一態様では、密閉システム用のジオメンブレンライナーを製造するための組成物であって、１）マスターバッチ、及び２）ベース樹脂から構成される組成物が提供され、前記組成物は、以下の１）及び２）を含む：
１）約８〜１０重量％のマスターバッチ組成物であり、
ａ）約７０から約８０重量％の１種以上の直鎖状低密度ポリエチレン（ＬＬＤＰＥ）、中密度ポリエチレン（ＭＤＰＥ）、高密度ポリエチレン（ＨＤＰＥ）又は高温耐性ポリエチレン（Ｐｏｌｙｅｔｈｙｌｅｎｅ  ｏｆ  Ｒａｉｓｅｄ  Ｔｅｍｐｅｒａｔｕｒｅ：ＰＥＲＴ）の樹脂キャリアであって、その密度は０.９１０から０．９５５ｇ／ｃｍ３である樹脂キャリア；
ｂ）約１から約３重量％の第１酸化防止剤であって、１，３，５−トリメチル−２，４，６−トリス−（３，５−ジ−t−ブチル−４−ヒドロキシベンジル）ベンゼンを含む前記第１酸化防止剤；
ｃ）約０.１から約０．５重量％の第２酸化防止剤であって、ペンタエリスリトールテトラキス（３−（３，５−ジ−ｔｅｒｔ−ブチル−４−ヒドロキシフェニル）プロピオナート）を含む前記第２酸化防止剤；
ｄ）任意に、約０.１から約０．５重量％のトリス（２，４−ジ−ｔｅｒｔ−ブチルフェニル）ホスファイト;
ｅ）約１から約３重量％のＵＶ安定剤であって、高分子量ヒンダードアミン光安定剤を含む前記ＵＶ安定剤；
ｆ）約０．１から約０．５重量％の酸中和剤；及び
ｇ）約２０から約３０重量％のカーボンブラックであって、ファーネスカーボンブラックである、前記カーボンブラック、
を含むマスターバッチ組成物（ここで、前記重量％は合計１００％になり、且つマスターバッチ組成物の全重量に基づく）：並びに
２）高温耐性ポリエチレン（ＰＥＲＴ）ベース樹脂を含む約９０から約９２重量％のベース樹脂組成物（ここで、前記重量％は前記ジオメンブレン組成物の全重量に基づくものである）。
【手続補正３】
【補正対象書類名】明細書
【補正対象項目名】００２９
【補正方法】変更
【補正の内容】
【００２９】
第１酸化防止剤は長期間の安定化のために使用され、これには、１，３，５−トリメチル−２，４，６−トリス−（３，５−ジ−t−ブチル−４−ヒドロキシベンジル）ベンゼン、ＣＡＳ  Ｎｏ．１７０９−７０−２が含まれる。第１酸化防止剤の幾つかの非限定的な商品名の例には、Ｉｒｇａｎｏｘ１３３０（ＢＡＳＦ、ドイツ）、Ｅｔｈａｎｏｘ ３３０（Ａｌｂｅｍａｒｌｅ社、米国）、ＢＮＸ １３３０（Ｍａｙｚｏ、米国）、Ｓｏｎｇｎｏｘ １３３０（ソンウォン、韓国）、及びその他が含まれる。
【手続補正４】
【補正対象書類名】明細書
【補正対象項目名】００３５
【補正方法】変更
【補正の内容】
【００３５】
本発明の一態様では、格納システム用のジオメンブレンライナーを製造するための組成物であって、１）マスターバッチ；及び２）ベース樹脂から構成される前記組成物が提供され、前記組成物は、以下の１）及び２）を含む：
１）約８〜１０重量％のマスターバッチ組成物であり、
ａ）約７０から約８０重量％の１種以上の直鎖状低密度ポリエチレン（ＬＬＤＰＥ）、中密度ポリエチレン（ＭＤＰＥ）、高密度ポリエチレン（ＨＤＰＥ）又は高温耐性ポリエチレン（ＰＥＲＴ）の樹脂キャリアであって、その密度が０.９１０から０．９５５ｇ／ｃｍ３である前記樹脂キャリア；
ｂ）約１から約３重量％の第１酸化防止剤であって、１，３，５−トリメチル−２，４，６−トリス−（３，５−ジ−t−ブチル−４−ヒドロキシベンジル）ベンゼンを含む前記第１酸化防止剤；
ｃ）約０.１から約０．５重量％の第２酸化防止剤であって、ペンタエリスリトールテトラキス（３−（３，５−ジ−ｔｅｒｔ−ブチル−４−ヒドロキシフェニル）プロピオナート）を含む前記第２酸化防止剤；
ｄ）任意に、約０.１から約０．５重量％のトリス（２，４−ジ−ｔｅｒｔ−ブチルフェニル）ホスファイト;
ｅ）約１から約３重量％のＵＶ安定剤であって、高分子量ヒンダードアミン光安定剤を含む前記ＵＶ安定剤；
ｆ）約０．１から約０．５重量％の酸中和剤；及び
ｇ）約２０から約３０重量％のカーボンブラックであって、ファーネスカーボンブラックである前記カーボンブラック；
を含む組成物（ここで、前記重量％は合計１００％になり、マスターバッチ組成物の全重量に基づくものである）：並びに
２）高温耐性ポリエチレン（ＰＥＲＴ）ベース樹脂を含む約９０から約９２重量％のベース樹脂組成物（ここで、前記重量％は前記ジオメンブレン組成物の全重量に基づくものである）。